(57)【要約】【課題】熱伝導性付与のために充填剤を充填しなくても、少なくとも一方向に高い熱伝導率を有するポリテトラフルオロエチレン（ＰＴＦＥ）系樹脂のみからなる熱伝導体を提供すること。【解決手段】ポリテトラフルオロエチレン（ＰＴＦＥ）系樹脂のみからなり、ASTM D257に準拠して、レーザーフラッシュ法によって測定した、少なくとも一方向の熱伝導率が０．５Ｗ/ｍ・Ｋ以上である熱伝導成形体。【選択図】なし【特許請求の範囲】
【請求項１】
ポリテトラフルオロエチレン系樹脂のみからなる成形体であり、
ASTM D257に準拠してレーザーフラッシュ法によって測定した熱伝導率が、少なくとも一方向において、０．５Ｗ／ｍ・Ｋ以上である熱伝導成形体。
【請求項２】
密度が２．１ｇ／ｃｍ3以上である、請求項１に記載の熱伝導成形体。
【請求項３】
上記成形体が、一軸延伸された、ポリテトラフルオロエチレン系樹脂フィルムまたはシートの積層体である請求項１または２に記載の熱伝導成形体。
【請求項４】
一軸延伸され、空隙率が３０〜８０％であるポリテトラフルオロエチレン系樹脂フィルムまたはシートを、該ポリテトラフルオロエチレン系樹脂フィルムまたはシートの延伸方向が一致するように積層し、
得られた積層体を、温度３５０〜４３０℃、圧力５〜５０ＭＰａ、時間１０分〜５時間の条件で熱プレスして得られる請求項１〜３のいずれかに記載の熱伝導成形体。
【請求項５】
一軸延伸され、空隙率が３０〜８０％であるポリテトラフルオロエチレン系樹脂フィルムまたはシートを、該ポリテトラフルオロエチレン系樹脂フィルムまたはシートの延伸方向が一致するように積層し、
得られた積層体を、温度３５０〜４３０℃、圧力５〜５０ＭＰａ、時間１０分〜５時間の条件で熱プレスして柱体に成形し、
次いで、該柱体を構成している上記ポリテトラフルオロエチレン系樹脂フィルムまたはシートの延伸方向に対して平行または垂直に、該柱体からフィルムまたはシートを切出して得られる、ポリテトラフルオロエチレン系樹脂のみからなる熱伝導切出しフィルムまたはシート。
【請求項６】
熱伝導部材用である、請求項１〜４のいずれかに記載の熱伝導成形体あるいは請求項５に記載の熱伝導切出しフィルムまたはシート。
【請求項７】
前記熱伝導成形体を構成する前記ポリテトラフルオロエチレン系樹脂フィルムまたはシートの延伸方向が発熱体と冷却体とを結ぶ方向になるように、前記熱伝導成形体を発熱体および冷却体に接合する、請求項２〜４のいずれかに記載の熱伝導成形体の使用方法。
【請求項８】
前記熱伝導切出しフィルムまたはシートを構成する前記ポリテトラフルオロエチレン系樹脂フィルムまたはシートの延伸方向が発熱体と冷却体とを結ぶ方向になるように、前記熱伝導切出しフィルムまたはシートを発熱体および冷却体に接合する、請求項５または６に記載の熱伝導切出しフィルムまたはシートの使用方法。
【請求項９】
一軸延伸され、空隙率が３０〜８０％であるポリテトラフルオロエチレン系樹脂フィルムまたはシートを、該ポリテトラフルオロエチレン系樹脂フィルムまたはシートの延伸方向が一致するように積層し、
得られた積層体を、温度３５０〜４３０℃、圧力５〜５０ＭＰａ、時間１０分〜５時間の条件で熱プレスする、ポリテトラフルオロエチレン系樹脂のみからなる熱伝導成形体の製造方法。
【請求項１０】
一軸延伸され、空隙率が３０〜８０％であるポリテトラフルオロエチレン系樹脂フィルムまたはシートを、該ポリテトラフルオロエチレン系樹脂フィルムまたはシートの延伸方向が一致するように積層し、
得られた積層体を、温度３５０〜４３０℃、圧力５〜５０ＭＰａ、時間１０分〜５時間の条件で熱プレスして柱体に成形し、
次いで、該柱体を構成しているポリテトラフルオロエチレン系樹脂フィルムまたはシートの延伸方向に対して平行または垂直に、該柱体からフィルムまたはシートを切出す、ポリテトラフルオロエチレン系樹脂のみからなる熱伝導切出しフィルムまたはシートの製造方法。
【発明の詳細な説明】
【技術分野】
【０００１】
本発明は、熱伝導成形体、それより得られる熱伝導切出しフィルムまたはシート、それらの用途、使用方法および製造方法に関する。
【背景技術】
【０００２】
フッ素樹脂フィルムは、低誘電率、低誘電正接、高耐熱性などの利点があるため、低誘電回路基板としてよく利用される。特に、ＬＥＤ（発光ダイオード）や集積回路（ＩＣやＬＳＩ）などの半導体素子を備える電子装置でよく利用されている。しかしながら、フッ素樹脂は熱伝導特性が低いため、半導体素子により生じた熱を蓄熱し、その結果、その熱ストレスによって電気特性の変化が生じて、電子装置の誤作動や故障などの不具合が発生することがあった。
【０００３】
その対策として、上記のように生じた熱を装置外へ放熱させることが考えられる。フッ素樹脂に熱伝導性を付与する場合には、フッ素樹脂にアルミナ粉、チッ化アルミ粉などの高熱伝導性の充填材を添加するなどして、基材の熱伝導特性を向上させる方法などが知られている。
【０００４】
例えば、特許文献１には、実質的に、ポリテトラフルオロエチレン（ＰＴＦＥ）を含むフッ素樹脂と、熱伝導性無機粒子と、成形助剤とからなるシート状成形体を複数準備する工程と、複数の前記シート状成形体を重ね合わせて圧延する工程と、前記成形助剤を除去する工程とを含む絶縁性熱伝導シートの製造方法が開示されている。
【０００５】
特許文献２には、鱗片状黒鉛とバインダー樹脂を含む混合物をシ−ト状に押出成形し、得られたシートを積層一体化したのち、積層方向に切断してシート化する、熱伝導性シートの製造方法が開示されている。
【０００６】
しかし、これら製造方法で得られる成形体は、高熱伝導性の充填剤が樹脂に配合されているので熱伝導特性には優れるものの、該充填剤により絶縁性が低下することで、電子部品への使用時に悪影響を来す恐れがある。しかも、高い熱伝導性を達成するためには充填材を多量に配合する必要があるため、成形性、低誘電性、耐電圧性などのフッ素樹脂フィルムとしてより重要となる特性をも悪化させてしまう傾向にあった。
【０００７】
フッ素樹脂以外の樹脂を用いる態様としては、例えば、液晶高分子化合物の分子を特定の方向へ配向させて、熱伝導性を発現させる方法が知られている。
例えば、特許文献３には、液晶性高分子を主成分とする液晶性組成物から得られる熱伝導性高分子成形体であって、加熱溶融状態の前記液晶性組成物に磁場又は電場を印加することによって、熱伝導率（λ１）を前記液晶性高分子から得られる成形体の熱伝導率（λ２）よりも高くなるように形成した熱伝導性高分子成形体が開示されている。
【０００８】
しかし、フッ素樹脂は液晶性高分子ではないため、フッ素樹脂に特許文献３に開示された方法を適用しても、その熱伝導性を向上させることはできない。また、仮に適用できたとしても、特許文献３に開示された方法は、磁場または電場で液晶性高分子を配向させる必要があることから、設備上の制限があったりコストが高くなったりするという問題が生じる。
【０００９】
その一方で、フッ素樹脂の配向方向を任意方向に揃えた成形体やその製造方法が知られている。
例えば、特許文献４には、一軸延伸多孔質ＰＴＦＥで形成されるリング状のシール材であって、空孔率が１０〜９０％である該一軸延伸多孔質ＰＴＦＥのフィブリルの配向方向が該シール材の厚さ方向であることを特徴とするリング状シール材が開示されている。
【００１０】
特許文献５には、ＰＴＦＥを含む膜であって、少なくとも一方向におけるマトリックスの引張強さが少なとも２５，０００ｐｓｉであり、２つの直交方向におけるマトリックスの引張強さ比が約０．２５〜４であり、配向指数が約５０°以下であり、そして密度が約２．０ｇ／ｃｃ以下である膜が開示されている。
【００１１】
そして、特許文献４および特許文献５は、ＰＴＦＥのみからなる成形体も開示している。しかし、該成形体の熱伝導性については何ら教示されていないし、空隙が存在している（密度が低い）こと、該成形体は熱伝導性充填材を含有していないことからその熱伝導性は熱伝導性部材の用途に供するには不十分であると推定される。
【００１２】
このように、高い熱伝導特性を有するフッ素樹脂のみからなる成形体は知られていない。
【先行技術文献】
【特許文献】
【００１３】
【特許文献１】特開２０１０−１３７５６２号公報
【特許文献２】特開２００９−６６８１７号公報
【特許文献３】特開２００４−４３６２９号公報
【特許文献４】特開平１０−２８１２９１号公報
【特許文献５】特表２００６−５２４２８３号公報
【発明の概要】
【発明が解決しようとする課題】
【００１４】
本発明の目的は、大きく分類して、次の通りである。
（１）熱伝導性充填剤が充填されていなくても高い熱伝導率を有し、少なくとも一方向に高い熱伝導率を有する、ポリテトラフルオロエチレン（以下「ＰＴＦＥ」ともいう。）系樹脂のみからなる熱伝導成形体を提供すること。
（２）熱伝導性充填剤が充填されていなくても高い熱伝導率を有し、少なくとも一方向に高い熱伝導率を有する、ＰＴＦＥ系樹脂のみからなる熱伝導切出しフィルムまたはシートを提供すること。
（３）上記熱伝導成形体、および熱伝導切出しフィルムまたはシートの好適な用途を提供すること。
（４）上記熱伝導成形体、および熱伝導切出しフィルムまたはシートの好適な使用方法および製造方法を提供すること。
【課題を解決するための手段】
【００１５】
そこで、本発明者は、上記課題を解決するために、鋭意検討した結果、ポリテトラフルオロエチレン（ＰＴＦＥ）系樹脂のみからなる成形体であり、特定の方法によって測定した熱伝導率が、少なくとも一方向において、０．５Ｗ／ｍ・Ｋ以上である熱伝導成形体が上記課題（１）を解決できることを見出した。
【００１６】
具体的には、次の通りである。
本発明の熱伝導成形体は、ポリテトラフルオロエチレン（ＰＴＦＥ）系樹脂のみからなるフィルムまたはシートの成形体であり、ASTM D257に準拠してレーザーフラッシュ法によって測定した熱伝導率が、少なくとも一方向において、０．５Ｗ／ｍ・Ｋ以上であることを特徴とする。
【００１７】
所望の方向に高い熱伝導率を有する熱伝導成形体を提供するという観点からは、本発明の熱伝導成形体は以下の態様であることが好ましい。
本発明の熱伝導成形体は、密度が２．１ｇ／ｃｍ3以上であることが好ましい。
【００１８】
本発明の熱伝導成形体は、一軸延伸されたＰＴＦＥ系樹脂フィルムまたはシートの積層体であることが好ましい。
本発明の熱伝導成形体は、一軸延伸され、空隙率が３０〜８０％であるＰＴＦＥ系樹脂フィルムまたはシートを、該ＰＴＦＥ系樹脂フィルムまたはシートの延伸方向が一致するように積層し、得られた積層体を、温度３５０〜４３０℃、圧力５〜５０ＭＰａ、時間１０分〜５時間の条件で熱プレスすることで得られるものであることが好ましい。
【００１９】
さらに、本出願人は、上記熱伝導成形体より得られる特定の熱伝導性切出しフィルムまたはシートにより、上記課題（２）を解決できることを見出した。
すなわち、本発明のＰＴＦＥ系樹脂のみからなる熱伝導切出しフィルムまたはシート（以下、単に「熱伝導切出しフィルムまたはシート」ともいう）は、一軸延伸され、空隙率が３０〜８０％であるＰＴＦＥ系樹脂フィルムまたはシートを、該ＰＴＦＥ系樹脂フィルムまたはシートの延伸方向が一致するように積層し、得られた積層体を、温度３５０〜４３０℃、圧力５〜５０ＭＰａ、時間１０分〜５時間の条件で熱プレスして柱体に成形し、次いで、該柱体を構成しているＰＴＦＥ系樹脂フィルムまたはシートの延伸方向に対して平行または垂直に、該柱体からフィルムまたはシートを切出して得られることを特徴とする。
【００２０】
さらに、本出願人は、上記熱伝導成形体や、熱伝導切出しフィルムまたはシートが熱伝導部材用に好適であることを見出し、上記課題（３）を解決できることを見出した。
さらに、本出願人は、下記により上記課題（４）も解決できることを見出した。
【００２１】
すなわち、本発明の熱伝導成形体の使用方法は、前記ＰＴＦＥ系樹脂フィルムまたはシートの延伸方向が発熱体と冷却体とを結ぶ方向になるように、前記熱伝導積層体を発熱体および冷却体に接合することを特徴とする。
【００２２】
本発明の熱伝導切出しフィルムまたはシートの使用方法は、前記ＰＴＦＥ系樹脂フィルムまたはシートの延伸方向が発熱体と冷却体とを結ぶ方向になるように、前記熱伝導切出しフィルムまたはシートを発熱体および冷却体に接合することを特徴とする。
【００２３】
本発明のＰＴＦＥ系樹脂のみからなる熱伝導成形体の製造方法は、一軸延伸され、空隙率が３０〜８０％であるＰＴＦＥ系樹脂フィルムまたはシートを、該ＰＴＦＥ系樹脂フィルムまたはシートの延伸方向が一致するように積層し、得られた積層体を、温度３５０〜４３０℃、圧力５〜５０ＭＰａ、時間１０分〜５時間の条件で熱プレスすることを特徴とする。
【００２４】
本発明のＰＴＦＥ系樹脂からなる熱伝導切出しフィルムまたはシートの製造方法は、一軸延伸され、空隙率が３０〜８０％であるＰＴＦＥ系樹脂フィルムまたはシートを、該ＰＴＦＥ系樹脂フィルムまたはシートの延伸方向が一致するように積層し、得られた積層体を、温度３５０〜４３０℃、圧力５〜５０ＭＰａ、時間１０分〜５時間の条件で熱プレスして柱体に成形し、次いで、該柱体を構成している延伸フィルムまたはシートの延伸方向に対して平行または垂直に、該柱体からフィルムまたはシートを切出すことを特徴とする。
【発明の効果】
【００２５】
本発明の熱伝導成形体、熱伝導切出しフィルムまたはシートは、熱伝導性充填剤が充填されていないＰＴＦＥ系樹脂のみからなるものであるにもかかわらず、少なくとも一方向に高い熱伝導性を示す。しかも、本発明の熱伝導成形体、熱伝導切出しフィルムまたはシートは、熱伝導性充填剤をはじめとする各種充填剤などが配合されていないので、それら充填剤によりＰＴＦＥ樹脂の本来の特性を損なうこともない。よって、本発明の熱伝導成形体、熱伝導切出しフィルムまたはシートは、熱伝導率が高いのみならず、誘電特性、絶縁特性、耐電圧特性、成形性、薄膜性、フレキシブル性のいずれにも優れる。
【００２６】
また、本発明の熱伝導成形体が、一軸延伸されたＰＴＦＥ系樹脂フィルムまたはシートが成形一体化された成形体である態様では、高い熱伝導率を発現する方向が上記フィルムまたはシートの延伸方向と同じ方向である。よって、一軸延伸されたＰＴＦＥ系樹脂フィルムまたはシートの延伸方向が、例えば、面内方向や厚み方向になるように配置され、熱伝導率が面内方向や厚み方向に高い熱伝導切出しフィルムまたはシートを提供することもできる。密度が特定値以上である熱伝導成形体は、より熱伝導率が高い。また、上記特定の工程を経て得られる熱伝導積層体は、熱伝導性をはじめとする上記特性のいずれにもバランスよく優れる。
【００２７】
上記特定の工程を経て得られる熱伝導切出しフィルムまたはシートは、優れた熱伝導性をはじめとする上記特性をいずれも併せ持ち、少なくとも一方向（例えば、平面方向や厚み方向）に高い熱伝導率を発現する。
【００２８】
上記熱伝導成形体、熱伝導切出しフィルムまたはシートは、優れた熱伝導特性をはじめとする上記特性を有するので、熱伝導部材に好適に用いることができ、上記特性に優れる熱伝導部材を提供することができる。
【００２９】
本発明の熱伝導成形体の使用方法、熱伝導切出しフィルムまたはシートの使用方法では、本発明の熱伝導成形体、熱伝導切出しフィルムまたはシートを介して発熱体から冷却体へ熱が流れるように、熱の流れを制御することができる。したがって、上記方法は、例えば、発熱体の熱を効率よく放熱させることができる。
【００３０】
本発明の熱伝導成形体の製造方法、熱伝導切出しフィルムまたはシートの製造方法によれば、上記熱伝導成形体、熱伝導切出しフィルムまたはシートを非常に効率よく製造することができる。
【００３１】
すなわち、上記製造方法によれば、磁場や電場の印加などを適用するための大掛かりな装置などを必要とせず、簡易な方法で上記熱伝導率などの特性に優れる熱伝導成形体、熱伝導切出しフィルムまたはシートを製造できる。さらに、上記製造方法によれば、最終的にＰＴＦＥ系樹脂のみからなる熱伝導成形体および熱伝導切出しフィルムまたはシートの製造過程において各種充填剤などの成分を必ずしも必要とせず、ＰＴＦＥ系樹脂のみを原料として上記熱伝導成形体、熱伝導切出しフィルムまたはシートを製造することも可能であり、コストパフォーマンスが非常に高い。
【００３２】
また、特に、熱伝導切出しフィルムまたはシートの製造方法によれば、所望の方向に熱伝導率が高い熱伝導切出しフィルムまたはシートを得ることができる。
【図面の簡単な説明】
【００３３】
【図１】一軸延伸されたＰＴＦＥ系樹脂フィルムまたはシートを延伸方向が一致するように積層、成形して得られる熱伝導成形体、該熱伝導成形体から得られる熱伝導切出しフィルムまたはシート、およびそれらの製造過程を示す図である。
【図２】一軸延伸されたＰＴＦＥ系樹脂シートのＳＥＭ観察（装置：Ｓ−３４００Ｎ（（株）日立ハイテクノロジーズ社製）、倍率：５０００倍）の写真を示す図である。
【発明を実施するための形態】
【００３４】
以下、本発明の最良の形態について、詳細に説明する。
なお、後述の各種特性値は、特に断りがない場合は、常圧（約１．０１３ＭＰａ）、常温（約２５℃）で測定した時の値である。
【００３５】
１．熱伝導成形体、熱伝導切出しフィルムまたはシートおよびそれらの製造方法
本発明の熱伝導成形体は、テトラフルオロポリエチレン（ＰＴＦＥ）系樹脂のみからなる。
【００３６】
本明細書において、ＰＴＦＥ系樹脂とは、ＰＴＦＥ樹脂およびＰＴＦＥ樹脂に変性ＰＴＦＥ樹脂を適当量混合したものをいう。変性ＰＴＦＥ樹脂とは、ＰＴＦＥと、ＰＴＦＥとの共重合が可能な共単量体との共重合体の樹脂を意味する。ＰＴＦＥとの共重合が可能な共単量体としては、ヘキサフルオロプロピレン、フッ化ビニリデン、パーフルオロビニルエーテル、クロロトリフルオロエチレン等があげられ、ＰＴＦＥに対して１重量％以下を用いることが好ましい。
【００３７】
本発明の熱伝導成形体は、ＰＴＦＥ系樹脂のみからなり充填剤などを含まないので、充填剤などによりＰＴＦＥ樹脂の本来の特性を損なわれることがない。よって、例えば、従来の熱伝導フッ素樹脂成形体のように、熱伝導性充填剤をフッ素樹脂成形体に充填したがために、フッ素樹脂成形体の誘電特性、絶縁特性、高耐電圧特性、成形性、薄膜性、フレキシブル性などがＰＴＦＥ樹脂に比して低下してしまうなどの弊害を招くこともない。また、本発明の熱伝導成形体は、後に詳述するように、少なくとも一方向の熱伝導率に優れるものである。
【００３８】
本発明の熱伝導切出しフィルムまたはシートは、それぞれ、上記熱伝導成形体を切出しして得られるものである。
以下、本発明の熱伝導成形体および熱伝導切出しフィルムまたはシートについて、それら製造方法と併せて説明する。
【００３９】
［一軸延伸されたＰＴＦＥ系樹脂フィルムまたはシート（ＰＴＦＥ系樹脂一軸延伸フィルムまたはシート）］
本発明の熱伝導成形体に用いるＰＴＦＥ樹脂は、例えば、従来法に従って製造したものであってもよいし、市販のものでもよい。
【００４０】
ＰＴＦＥ樹脂としては、未焼成または半焼成のＰＴＦＥのファインパウダーを好適に用いることができる。
熱伝導成形体に、一軸延伸されたＰＴＦＥ系樹脂フィルムまたはシート（以下、「ＰＴＦＥ系樹脂一軸延伸フィルムまたはシート」ともいう）を用いる場合は、ＰＴＦＥ系樹脂を、例えば、ペースト押出して得られるＰＴＦＥ系樹脂フィルムまたはシートを一軸延伸処理したものなどを用いることができる。
【００４１】
ＰＴＦＥ系樹脂のフィルムまたはシートへの成形は、例えば、上記ＰＴＦＥ系樹脂に、必要に応じてソルベントナフサ、ホワイトオイル、流動パラフィンなどの潤滑助剤を混合した後、ペースト押出により行なうことができる。また好適には、得られたペーストを圧延する工程、乾燥などにより潤滑助剤を除去する工程を含む。
【００４２】
上記延伸は、通常、延伸温度２００〜４２０℃、好ましくは３２０〜３８０℃、延伸速度１０〜６００％／秒、好ましくは５０〜４００％／秒の条件で行う。
延伸倍率は、通常１．１〜２０倍、好ましくは１．５〜１０倍である。
【００４３】
ＰＴＦＥ系樹脂フィルムまたはシートの一軸延伸を上記条件で行うことで、通常、空隙率が３０〜８０％、好ましくは、空隙率が前記の範囲であり、かつ、アルキメデス法にて測定した密度が０．４〜１．５ｇ／ｃｍ3であるＰＴＦＥ系樹脂一軸延伸フィルムまたはシートが得られる。
【００４４】
上記のようなＰＴＦＥ系樹脂一軸延伸フィルムまたはシートとして市販品を用いる場合は、例えば、日本バルカー工業株式会社製の「ｓａ−ＰＴＦＥシリーズ」、住友電気工業株式会社製の「ポアフロン（登録商標）メンブレンシリーズ」、W. L. Gore and Associates, Inc.製の「ｅｘｐａｎｄｅｄ  ＰＴＦＥシリーズ」などを利用することができる。
【００４５】
上記ＰＴＦＥ系樹脂フィルムまたはシートは、延伸工程によって、図１に示すように、ＰＴＦＥ系樹脂フィルムまたはシートの一部に繊維状の構造が生じる。本明細書では、該繊維状の構造を「フィブリル」といい、ＰＴＦＥ系樹脂フィルムまたはシートにフィブリルが生じる現象をフィブリル化という。このフィブリル化により、該フィブリル中で分子鎖または／および結晶の配向が特定の方向に揃い、結果として、熱伝導成形体の特定方向の熱伝導特性の発現と熱伝導特性が向上するものと推察される。このような特異的な熱伝導特性は、結晶化度が高いほど、また分子鎖または／および結晶の配向度が高いほど顕著に発現すると推察される。上記延伸条件にて延伸を行ったＰＴＦＥ樹脂フィルムまたはシートは、分子鎖または／および結晶の配向度がより高く、かつフィルム強度またはシート強度も維持されている。
【００４６】
フィブリルが生じたＰＴＦＥ系樹脂フィルムまたはシートを加熱処理などする場合は、フィブリルが生じたことにより形成された結晶構造が大きく変化しないように熱履歴を調整することが、高い熱伝導率を維持できる観点から好ましい。
【００４７】
上記のような延伸条件でＰＴＦＥ系樹脂の一軸延伸を行うと、ここで得られるＰＴＦＥ系樹脂一軸延伸フィルムまたはシートを後述のように積層して成形一体化して熱伝導性成形体を製造する際に、該成形体の熱伝導率、密度、空隙率などを後述の範囲に制御することが容易となる。
【００４８】
ＰＴＦＥ系樹脂一軸延伸フィルムまたはシートの厚さは、膜強度、延伸処理工程の容易さなどの観点より通常０．０１〜５ｍｍ、好ましくは０．０５〜１ｍｍである。
上述のようにして、本発明の熱伝導成形体に用いるに好適なＰＴＦＥ系樹脂一軸延伸フィルムまたはシートを製造できる。
【００４９】
なお、最終的にＰＴＦＥ系樹脂のみからなる熱伝導成形体が得られればよいので、最終的に除去できる添加剤であれば、上記ＰＴＦＥ系樹脂の製造時や、ＰＴＦＥ系樹脂の一軸延伸時に添加してもよい。上記添加剤は、熱伝導成形体製造の最終段階で一度にすべてを除去してもよいし、熱伝導成形体の製造段階中で何段階かに分けて一部を複数回除去し、最終的にすべて除去するなどしてもよい。
【００５０】
［熱伝導成形体］
上記のようにして得られたＰＴＦＥ系樹脂一軸延伸フィルムまたはシートには、一軸延伸によりフィブリルが形成されているが、上記ＰＴＦＥ系樹脂一軸延伸フィルムまたはシートの熱伝導率は０．０１〜０．１Ｗ／ｍ・Ｋ程度であり、例えば電子装置内の熱を該装置外に放熱するなどに用いるには不十分な値である。これは、一軸延伸によりＰＴＦＥ系樹脂が一部フィブリル化したことにより、得られるＰＴＦＥ樹脂一軸延伸フィルムまたはシートの空隙率が大きくなること（例えば３０〜８０％）、密度が低くなること（例えば０．４〜１．５ｇ／ｃｍ3）などに起因していると推定される。
【００５１】
そこで、本発明では、ＰＴＦＥ系樹脂一軸延伸フィルムまたはシートを所定枚数積層し、例えば、成形一体化する際のプレス条件などを調整して密度や空隙率を後述の範囲に制御することにより、ある特定の方向に優れた熱伝導性を有する熱伝導成形体を製造する。
【００５２】
以下、加圧成形により上記成形一体化を行う態様を具体例として、詳述する。
このような態様では、本発明の熱伝導成形体は、上記ＰＴＦＥ系樹脂一軸延伸フィルムまたはシートを所定枚数積層し、加圧成形（好ましくは熱プレス）により成形一体化して得られる。
【００５３】
上記のように、加圧成形を行うと、成形体中の空隙を少なくして密度を向上させることができ、成形体の熱伝導性を向上させることができる。すなわち、得られる成形体の熱伝導性をさらに向上させるためには、成形体の空隙率を小さくして密度を大きくして後述の範囲とすることが望ましい。また、加圧成形は、ＰＴＦＥの焼成温度範囲内の温度（例えば３５０〜４３０℃）で行うことが望ましい。このような温度で加圧成形することにより、効率よく空隙率を小さくし、密度を大きくすることができる。
【００５４】
以下、上記ＰＴＦＥ系樹脂一軸延伸フィルムまたはシートを積層し、次いで加圧成形を行う態様について、図１を参照しながらさらに詳述する。
まず、上記ＰＴＦＥ系樹脂一軸延伸フィルムまたはシートを所定数枚用意して積層する。この際、ＰＴＦＥ系樹脂一軸延伸フィルムまたはシートは、必要に応じて、所定の大きさへ切出して用いてもよい。
【００５５】
積層するＰＴＦＥ系樹脂一軸延伸フィルムまたはシートの枚数は、目的とする熱伝導成形体の厚さや物性、熱伝導成形体から切出しフィルムまたはシートの形状や物性などによるが、通常、１０枚以上、好ましくは２０〜５０００枚程度である（ここでの合計厚さは通常、１０ｍｍ以上、好ましくは５０〜１０００ｍｍ程度）。また熱伝導成形体から得られる切出しフィルムまたはシートの大面積化、該切出しフィルムまたはシート強度を上げる観点からは、合計厚さ１００〜１０００ｍｍ程度が望ましい。
【００５６】
ＰＴＦＥ系樹脂一軸延伸フィルムまたはシートを積層する際の各ＰＴＦＥ系樹脂一軸延伸フィルムまたはシートの一軸延伸方向の重ね方は、本発明の目的を損なわない限り、特に制限されない。
【００５７】
ここで、各ＰＴＦＥ系樹脂一軸延伸フィルムまたはシートを下記のように積層することで、該延伸方向に熱伝導率の高い熱伝導成形体を製造することができる。
例えば、図１に示すように、ＰＴＦＥ系樹脂一軸延伸フィルムまたはシートを延伸方向が一致するように積層すると、延伸方向に熱伝導率の高い熱伝導成形体を、その他の積層方法で積層する場合に比して、より少ない枚数のＰＴＦＥ系樹脂一軸延伸フィルムまたはシートで効率よく製造することができる（一方向熱伝導成形体）。
【００５８】
例えば、ＰＴＦＥ系樹脂一軸延伸フィルムまたはシートを、交互に、あるいは、任意の順番で一軸延伸方向が交差するように積層すると、二方向に熱伝導率が高い熱伝導成形体を製造することができる（二方向熱伝導成形体）。
【００５９】
また、ＰＴＦＥ系樹脂一軸延伸フィルムまたはシートの延伸方向がある程度の角度ずれるようにして、三方向以上の方向に熱伝導率が高い熱伝導成形体を製造することも可能である。
【００６０】
同じＰＴＦＥ系樹脂一軸延伸フィルムまたはシートを用いる場合、より少ない枚数でより高い熱伝導率を発現する方向を有する熱伝導積層体を提供するという観点からは、上記一方向熱伝導成形体が二方向熱伝導成形体などよりも好ましい。
【００６１】
上記のような積層構成で、積層一体化の際に圧力を受けるＰＴＦＥ系樹脂一軸延伸フィルムまたはシートを支えるための圧縮金型の上にＰＴＦＥ系樹脂一軸延伸フィルムまたはシートを積層する。このとき、ＰＴＦＥ系樹脂一軸延伸フィルムまたはシートが連続フィルムまたはシートである場合には、積層前に適度な寸法に切断しておいてもよい。ＰＴＦＥ系樹脂一軸延伸フィルムまたはシートの積層枚数は、上述の通りである。次いで、３５０〜４３０℃、好ましくは３５０〜４００℃で、５〜５０ＭＰａの圧力を加えて１０分〜５時間処理することで、ＰＴＦＥ系樹脂一軸延伸フィルムまたはシートの成形一体化（ここでは圧着）を行うことができる。圧力は、通常、積層されたＰＴＦＥ系樹脂一軸延伸フィルムまたはシートの面内方向に対して垂直にかける。また、通常、温度が高いほど、短時間で上記成形一体化を行う。このような条件でＰＴＦＥ系樹脂一軸延伸フィルムまたはシートの圧着を行うと、十分に空隙率を小さくできない、あるいは、十分に密度を大きくできないなどの弊害を伴わずにＰＴＦＥ系樹脂一軸延伸フィルムまたはシートを圧着できる。
【００６２】
本発明の熱伝導成形体は、ＰＴＦＥ系樹脂のみからなるので、誘電特性、絶縁特性、耐電圧特性に優れる。
高い熱伝導率を達成するという観点からは、一方向熱伝導成形体中では、ＰＴＦＥ系樹脂一軸延伸フィルムまたはシートの延伸方向のずれが全体で０〜１０°程度の範囲に収まるように積層されているＰＴＦＥ系樹脂一軸延伸フィルムまたはシートの集合のＰＴＦＥ系樹脂一軸延伸フィルムまたはシートの枚数が、ＰＴＦＥ系樹脂一軸延伸フィルムまたはシートの全枚数を１００％とした時に、９５〜１００％であることが好ましく、１００％であることが特に好ましい。
【００６３】
複数の方向に熱伝導率が高い熱伝導成形体の場合は、熱伝導成形体中では、各方向において独立に、ＰＴＦＥ系樹脂一軸延伸フィルムまたはシートの延伸方向の軸のずれが全体で０〜１０°程度の範囲に収まるように積層されているＰＴＦＥ系樹脂一軸延伸フィルムまたはシートの集合のＰＴＦＥ系樹脂一軸延伸フィルムまたはシートの枚数が、ＰＴＦＥ系樹脂一軸延伸フィルムまたはシートの全枚数を１００％とした時に、９５〜１００％であることが好ましく、１００％であることが特に好ましい。
【００６４】
ここで、上記各集合では、ＰＴＦＥ系樹脂一軸延伸フィルムまたはシートの延伸方向は一致しているものとして取り扱う。
本発明の熱伝導成形体の形状は、本発明の目的を損なわない範囲であれば特に制限されず、例えば、フィルム、シート、多面体（例えば、四面体、五面体、六面体など）、柱体（例えば、三角柱、四角柱（立方体、長方体など）、五角柱、六角柱などの多角柱、円柱など）、リング、円筒などの形状があげられる。
【００６５】
上記形状の熱伝導成形体を得るには、例えば、所望の形状を形成できる形状のフィルムまたはシートを積層したり（例えば、円柱であれば円形のフィルムまたはシートを積層する）、所望の形状の熱伝導成形体を製造できる金型を有する圧着装置などを用いたり、任意形状の熱伝導成形体を、ミクロトーム、かんななどによる切出し、カッター刃などによる切削などにより、該熱伝導成形体を所望の形状に加工したり、所望の形状の金型で打ち抜いたりすることで、上述の形状の熱伝導成形体を製造することができる。
【００６６】
例えば、熱伝導成形体を、円柱として用いる場合は、円柱の軸に対してＰＴＦＥ系樹脂一軸延伸フィルムまたはシートのフィブリルの長軸方向が垂直方向になるように積層すれば、円柱の軸に対して垂直な方向に熱伝導性に優れた成形体を製造することができる。
【００６７】
また、任意の形状のＰＴＦＥ樹脂シート成形体をＰＴＦＥ系樹脂一軸延伸フィルムまたはシートのフィブリルの長軸方向が所望の方向に向くように円柱の形状に打ち抜くなどして成形してもよい。
【００６８】
このように、本発明によれば、形状にとらわれず少なくとも一方向に高い熱伝導率を有する熱伝導成形体を提供することができるので、例えば、電子装置などに適用する場合、適用する箇所の形状に左右されずに該成形体の熱伝導率の高い方向を利用することが容易である場合が多い。
【００６９】
これら形状の中でも、以下に詳述する熱伝導切出しフィルムまたはシートが、電子機器、特にＬＥＤ（発光ダイオード）や集積回路（ＩＣやＬＳＩ）などの半導体素子を備える電子装置に適用しやすいことや、熱伝導率の方向を利用しやすい観点より好ましい。
【００７０】
［熱伝導切出しフィルムまたはシート］
本発明の熱伝導成形体から切出しフィルムまたはシートを得るには、例えば、該成形体を、ミクロトーム、かんななどの切断手段を用いてフィルムまたはシート状に切り出すなどして得られる。
【００７１】
さらに、次の方法により、少なくとも一方向に熱伝導率が高い切出しフィルムまたはシートを製造することもできる。
例えば、延伸方向が揃うようにＰＴＦＥ系樹脂一軸延伸フィルムまたはシートが積層、成形された柱体の熱伝導成形体（一方向熱伝導成形体）を、熱伝導切出しフィルムまたはシートが所望の厚みとなるように、例えば、ミクロトーム、かんななどの切断手段（切出し手段）により、上記延伸方向に平行または垂直に刃を当てて、該柱体からフィルムまたはシートを切出すことで、上記延伸方向が面方向に配列した熱伝導切出しフィルムまたはシート、あるいは、上記延伸方向が厚み方向に配列した熱伝導切出しフィルムまたはシートを得ることができる（図１）。このようにして得られる熱伝導切出しフィルムまたはシートは、面方向あるいは厚み方向に上記延伸により分子鎖または／および結晶が配向しているため、面方向あるいは厚み方向に対しての熱伝導特性に極めて優れると考えられる。
【００７２】
このようにして得られる熱伝導切出しフィルムまたはシートは、分子鎖または／および結晶の方向が一方向に揃っており、後述の二方向熱伝導成形体を用いる態様よりも熱伝導率が高い方向を有すると考えられる点で、後述の二方向熱伝導成形体を用いて得られる熱伝導切出しフィルムまたはシートよりも好ましい。
【００７３】
また、上記二方向熱伝導成形体を、熱伝導成形体が所望の厚みとなるように、例えば、ミクロトーム、かんななどの切断手段（切出し手段）により、二方向の延伸方向の双方に平行または二方向の延伸方向のいずれかに平行でいずれかに垂直になるように刃を当てて、該柱体からフィルムまたはシートを切出すことで、二方向の延伸方向がいずれも面方向に配列した熱伝導切出しフィルムまたはシート、あるいは、二方向の延伸方向のいずれかが面方向に平行に配向し、ＭＤ方向、ＴＤ方向のいずれかが垂直に配向した熱伝導切出しフィルムまたはシートを得ることができる。このようにして得られる熱伝導切出しフィルムまたはシートは、面方向あるいは厚み方向に上記延伸により生じたフィブリルが配向しているため、二方向の延伸方向が面方向に配向した熱伝導切出しフィルムまたはシートでは、面方向において二方向の延伸方向の熱伝導性に優れ、二方向の延伸方向のいずれかが面方向に平行に配向し、二方向の延伸方向のいずれかが垂直に配向した熱伝導切出しフィルムまたはシートでは、面方向と厚み方向の熱伝導性に優れる。
【００７４】
このようにして得られる熱伝導切出しフィルムまたはシートは、一方向のみならず二方向に高い熱伝導率を有する点で、一方向熱伝導成形体を用いて得られる熱伝導切出しフィルムまたはシートよりも好ましい。
【００７５】
このように、積層の際の層構成と積層方向、所望の形状への成形方法などにより、少なくとも一方向に高い熱伝導率を有する熱伝導成形体、熱伝導切出しフィルムまたはシートを製造することができる。
【００７６】
上記熱伝導成形体、熱伝導切出しフィルムまたはシートには、本発明の目的を損なわない限り、例えば、熱伝導性に優れた他の熱伝導性フィルムまたはシートなどを積層するなどしてもよいが、誘電特性、絶縁特性、耐電圧特性に優れる熱伝導成形体を提供できる点より、上記熱伝導積層成形体や熱伝導切出しフィルムまたはシートを単独で用いることが好ましい。
【００７７】
なお、本発明の熱伝導成形体や熱伝導切出しフィルムまたはシートは、電場や磁場を印加して製造された液晶性高分子化合物のシートに比べて、絶縁特性、耐電圧特性の点で優位である。
【００７８】
２．［熱伝導成形体、熱伝導切出しフィルムまたはシートの物性］
＜熱伝導率＞
本発明の熱伝導成形体、それより得られる熱伝導切出しフィルムまたはシートは、ＡＳＴＭ  Ｄ２５７に準拠してレーザーフラッシュ法により測定した熱伝導率が、少なくとも一方向において、通常０．５Ｗ／ｍ・Ｋ以上、好ましくは０．５〜２．０Ｗ／ｍ・Ｋである。
【００７９】
また、本発明の熱伝導成形体の一態様である一方向熱伝導成形体、それより得られる熱伝導切出しフィルムまたはシートは、ＡＳＴＭ  Ｄ２５７に準拠してレーザーフラッシュ法により測定した延伸方向の熱伝導率が、通常０．５Ｗ／ｍ・Ｋ以上、好ましくは０．５〜２．０Ｗ／ｍ・Ｋであり、延伸方向と直交する方向の熱伝導率が、通常０．０５〜０．３Ｗ／ｍ・Ｋである。
【００８０】
本発明の熱伝導成形体の一態様である二方向熱伝導成形体、それより得られる熱伝導切出しフィルムまたはシートは、ＡＳＴＭ  Ｄ２５７に準拠してレーザーフラッシュ法により測定した一方向の熱伝導率が、通常０．５〜１．５Ｗ／ｍ・Ｋであり、他方向の熱伝導率が、通常０．３〜１．５Ｗ／ｍ・Ｋである。
【００８１】
本発明の課題を解決するに当たっては、熱伝導成形体は、少なくとも一方向の熱伝導率が、通常０．５〜１．５Ｗ／ｍ・Ｋであればよい。
熱伝導率がこのような範囲にあると、熱伝導成形体の放熱特性が優れるという観点より好ましい。
【００８２】
上記熱伝導率は、例えば、上述のように、ＰＴＦＥ系樹脂フィルムまたはシートを延伸し、得られたＰＴＦＥ系樹脂一軸延伸フィルムまたはシートを積層、加圧成形することで達成することができる。
【００８３】
以下、ＰＴＦＥ系樹脂一軸延伸フィルムまたはシートのＳＥＭ観察（装置：Ｓ−３４００Ｎ（（株）日立ハイテクノロジーズ社製）、倍率：５０００倍）の写真（図２）を参照しながらさらに詳細に説明する。
【００８４】
図２に示すように、ＰＴＦＥ系樹脂一軸延伸フィルムまたはシートの延伸方向に沿って、フィブリルが生じている。そして、ＰＴＦＥ系樹脂一軸延伸フィルムまたはシートは、延伸方向、換言すれば、フィブリルの長軸方向に高い熱伝導率を発現する。これは、延伸により、ＰＴＦＥ樹脂中にフィブリルが生じ、この際に分子鎖の方向が延伸方向に配向されて結晶配向を生じ、この結晶配向に沿って熱が伝導しやすくなるものと推察される。
【００８５】
そして、このようなフィブリルを有する延伸フィルムまたはシートを上述のように積層、成形一体化し、優れた熱伝導性を発揮するような密度、空隙率を有する成形体としているので、上記のような優れた熱伝導率を有する成形体が得られるものと推察される。
【００８６】
いずれにせよ、熱伝導成形体、熱伝導フィルムまたはシートの熱伝導率は、上記延伸条件や積層、熱プレス条件により制御することができる。
熱伝導率の観点からは、一方向に配向したフィブリルあるいは分子鎖または／および結晶配向の度合いが高い一方向熱伝導成形体が、フィブリルあるいは分子鎖または／および結晶配向が二方向に分散した二方向熱伝導成形体よりもより熱伝導率が高い方向を有すると考えられる観点より好ましい。
【００８７】
＜密度、空隙率＞
本発明の熱伝導成形体、および熱伝導切出しフィルムまたはシートは、アルキメデス法にて測定した密度が、好ましくは２．１ｇ／ｃｍ3以上である。密度がとり得る上限値は、通常２．２ｇ／ｃｍ3である。密度がこのような範囲にあると、誘電特性、絶縁特性、高耐電圧特性に優れる熱伝導成形体を提供できる観点より好ましい。
【００８８】
本発明の熱伝導成形体、熱伝導切出しフィルムまたはシートは、空隙率が、好ましくは０〜５％、より好ましくは０〜２％である。ここで、「空隙率（％）＝（ＰＴＦＥ系樹脂の真密度−熱伝導切出しシートの密度）÷ＰＴＦＥ系樹脂の真密度」である。空隙率がこのような範囲にあると、熱伝導特性、絶縁特性、高耐電圧特性に優れる熱伝導成形体を提供できる観点より好ましい。
【００８９】
本発明の熱伝導成形体、熱伝導切出しフィルムまたはシートの密度や空隙率は、その熱伝導率に影響を与える因子であり、それらが上記範囲外である場合、特に密度が過小である場合や空隙率が過大である場合は、熱伝導率が低下し、上記範囲を満たさなくなる傾向がある。
【００９０】
なお、ＰＴＦＥ系樹脂一軸延伸フィルムまたはシート、本発明の熱伝導成形体、熱伝導切出しフィルムまたはシートにおける密度と空隙率の関係は、次のように表せる。
ＰＴＦＥ系樹脂一軸延伸フィルムまたはシート、熱伝導成形体、熱伝導切出しフィルムまたはシートの密度（成形体密度）
＝ＰＴＦＥ系樹脂の密度（材料密度）×（１−空隙率）
本発明の熱伝導成形体、熱伝導切出しフィルムまたはシートの密度や空隙率は、上記延伸で生じるフィブリルなどに関連するものであるので、熱伝導率同様、熱伝導成形体、および該熱伝導成形体から得られる熱伝導切出しフィルムまたはシートの密度や空隙率は、例えば、上記ＰＴＦＥ系樹脂フィルムまたはシートの延伸条件、ＰＴＦＥ系樹脂一軸延伸フィルムまたはシートを積層した積層体の加圧成形条件などにより上記範囲内に制御することができる。
【００９１】
＜体積固有抵抗率＞
本発明の熱伝導成形体、熱伝導切出しフィルムまたはシートは、ＡＳＴＭ  Ｄ２５７に準拠して測定した体積固有抵抗率より求められる体積抵抗率が、好ましくは１０14Ω・ｃｍ以上である。体積抵抗率がこのような範囲にあると、絶縁特性、耐電圧特性に優れる熱伝導成形体を提供できる観点より好ましい。体積抵抗率は、現存する測定装置の測定限界（約１０18Ω・ｃｍ）を超える場合もある。
【００９２】
従来のように、ＰＴＦＥ系樹脂に熱伝導性充填剤を配合することで熱伝導性の高いＰＴＦＥ系樹脂成形体を得ようとすると、該充填剤の影響による体積固有抵抗率の低下を避けることができなかったが、本発明の熱伝導成形体、熱伝導切出しフィルムまたはシートでは、そのような充填剤を添加していない、内部に存在する空隙が極めて少ないので、ＰＴＦＥ樹脂本来の体積抵抗率を維持でき、高い熱伝導率との両立を実現できる。
【００９３】
３．熱伝導成形体、熱伝導切出しフィルムまたはシートの用途
本発明の熱伝導成形体、熱伝導切出しフィルムまたはシートは、電子部品などの発熱体とヒートシンクやヒートパイプなどの放熱体との間に介在させることで、両者間での熱伝導を効果的に行うのに適している。また発熱体の温度が周囲温度より高い場合には、冷却体が空気であってもよい。本発明の熱伝導成形体は、熱伝導率が高いとともに、誘電率が低く、耐電圧性に優れるので、本発明の熱伝導成形体を、携帯電話、回路基板、デジタル家電、自動車電装品のような電気を帯びた部分に使用する用途にも別途絶縁体フィルムを介在させるなどの必要がないので、そのような部分に直接使用することができる。
【００９４】
本発明の熱伝導成形体、熱伝導切出しフィルムまたはシートは、薄膜性、フレキシブル性などに優れるばかりでなく、所望の方向に熱伝導を生じる所望の形状であることができるので、発熱部から低温部へ効率的に熱を移動させる放熱シートとして、照明器具、光モジュールにも好適に用いることができる。
【００９５】
本発明の熱伝導成形体、熱伝導切出しフィルムまたはシートは、ＰＴＦＥ系樹脂のみからなる成形体であるので、不純物の混入が懸念される分野、例えば、電気機器分野のみならず、精密機械分野、医療機器・器具・材料分野、食品機器・包装材料分野などにも好適に用いることができる。
【００９６】
また、本発明の熱伝導成形体、熱伝導切出しフィルムまたはシートは、その高い帯電保持率を利用して、エレクトレット部材の用途に用いることもできる。本発明の熱伝導成形体、熱伝導切出しフィルムまたはシートがエレクトレット部材の用途に好適であることは、ＰＴＦＥ結晶配向、すなわち結晶部と非晶部の分布制御により特徴的な電荷保持性能（高電荷保持率、電荷分布制御等）を示すことにもよると推察される。
【００９７】
４．熱伝導成形体、熱伝導切出しフィルムまたはシートの使用方法
本発明の熱伝導成形体、熱伝導切出しフィルムまたはシートは、ＰＴＦＥ系樹脂一軸延伸フィルムまたはシートのフィブリル構造に由来した、分子鎖または／および結晶の配向がフィブリルの長軸方向（延伸方向）に生じており、この配向方向に特異的に熱が伝導するという特性を有する。したがって、これらを、ＰＴＦＥ系樹脂一軸延伸フィルムまたはシートの延伸方向が発熱体と冷却体とを結ぶ方向になるように、熱伝導成形体、あるいは熱伝導切出しフィルムまたはシートを発熱体および冷却体に接合して用いれば、発熱体で生じた熱を所望の方向に放熱することが可能となる。
【００９８】
発熱体の温度が周囲温度より高い場合には、冷却体が空気であってもよい（すなわち、空気雰囲気中に放置して冷却してよい）が、冷却体を接合した方が発熱体の熱の放熱効率が高いので好ましい。空気雰囲気中に熱を放熱する場合には、ファンなどと共に組み込むことで、強制的に空気の移動量を増やし、熱の放熱効率が高くなるため好ましい。
【００９９】
発熱体としては、例えば、半導体素子を備えた電子装置、照明装置が挙げられ、絶縁性の観点より、これらの中でも、半導体素子を備えた電子装置が好ましい。
冷却体としては、例えば、ヒートシンク、各種冷却装置が挙げられる。
【０１００】
冷却体には、例えば、冷却水、エチレングリコールなどの炭化水素系冷媒、冷却気体などの冷却媒体が入った容器などが設置されていてもよいし、あるいはそれら冷却媒体がパイプなどを通じて流通していてもよいし、冷却装置などが組み込まれていてもよい。
【実施例】
【０１０１】
以下、実施例を参照しながら本発明をさらに詳細に説明するが、本発明はこれら実施例に何ら限定されるものではない。なお、特に断りがない限り、圧力条件は常圧（約１.０１３ＭＰａ）である。
【０１０２】
［実施例１］
＜ＰＴＦＥ一軸延伸シートを用いた熱伝導成形体、熱伝導切出しシートの製造＞
ＰＴＦＥ樹脂一軸延伸フィルム（日本バルカー工業株式会社製ｓａ−ＰＴＦＥTM（密度０．７８ｇ／ｃｍ3、空隙率６４％、厚さ０．２０ｍｍ、１軸延伸品））を、５０×５０ｍｍ寸法で、４００枚打ち抜き、延伸方向が揃うように４００枚全て積層し、５０×５０ｍｍの寸法の金型に入れ、４１０℃、１５ＭＰａで１時間熱プレスして、２０ｍｍ厚みの直方体状の熱伝導成形体を成形した。
【０１０３】
得られた熱伝導成形体に、延伸方向に垂直な向きでかんなをかけることにより、熱伝導方向がシートの厚さ方向である５０μｍ厚みのＰＴＦＥ樹脂のみからなる熱伝導切出しシートを得た。
【０１０４】
＜熱伝導切出しシートの各種物性の評価＞
（１）熱伝導率
熱伝導切出しシートの熱伝導率は、ASTM D257に準拠し、レーザーフラッシュ法によって測定した。
【０１０５】
（２）体積固有抵抗率
熱伝導切出しシートの体積抵抗率は、ASTM D257に準拠し、測定して求めた。
（３）密度、空隙率
熱伝導切出しシートの密度は、周知のアルキメデス法によって求めた。
【０１０６】
熱伝導切出しシートの空隙率は、下記式（１）に基づいて算出した。
空隙率（％）＝
（ＰＴＦＥ樹脂の真密度−熱伝導切出しシートの密度）÷ＰＴＦＥ樹脂の真密度…（１）
（式中の「ＰＴＦＥ樹脂の真密度」、「熱伝導切出しシートの密度」の単位はいずれも「ｇ/ｃｍ3」である。また、「ＰＴＦＥ樹脂の真密度」は２．１７ｇ／ｃｍ3である。）
結果を表１に示す。
【０１０７】
［比較例１］
ＰＴＦＥ樹脂（ダイキン工業株式会社製  ポリフロンＰＴＦＥ  Ｍ１２）を、圧力２０ＭＰａにて圧縮成形した後、電気炉で３８０℃、３時間成形して成形体を得た。得られた成形体から、かんなをかけることにより、厚さ５０μｍの非延伸シートを用意し、実施例１と同様の方法で各種物性の測定を行なった。結果を表１に示す。
【０１０８】
［比較例２］
実施例１において、熱プレス条件を３００℃、５ＭＰａで１時間とした以外は実施例１と同様に成形体を作成した。得られた成形体は面間剥離が生じており、積層体の一体化が十分ではなかった。そのため、該成形体の各種特性の測定は行わなかった。また、該成形体から熱伝導成形体および熱伝導フィルムまたはシートを得ることができなかった。
【０１０９】
【表１】
2013209542.tif 000002
【産業上の利用可能性】
【０１１０】
本発明にかかる熱伝導成形体、熱伝導切出しフィルムまたはシートは、発熱部材と放熱部材との間に挟むことにより、密着性を向上させるとともに、熱の伝導効率を向上させるためのフィルムまたはシートなどとして好適に利用できる。
【符号の説明】
【０１１１】
１  ＰＴＦＥ系樹脂の一軸フィルムまたはシート
２  延伸方向
３  圧縮金型を具備する加圧成形機
４  熱伝導成形体
５  かんな
６  熱伝導切出しフィルムまたはシート
【図１】
2013209542.tif 000003
【図２】
2013209542.tif 000004